(57)【要約】  ボンドプライのための組成物、及びこのようなボンドプライを備える回路サブアセンブリが開示される。回路サブアセンブリは、Ｖ−０のＵＬ−９４等級を有し得る。ボンドプラ層の組成物は、２５〜４５体積パーセントの液体樹脂；少なくとも２６０℃のピーク融点を有する１０〜４０重量パーセントの臭素含有又はリン含有芳香族化合物；及び５〜５０体積パーセントの無機充填剤を含む。
2019504124.tif 000002
【特許請求の範囲】
【請求項１】
組成物から形成された、５０〜４００マイクロメートルの厚さを有するボンドプライ層において、前記組成物は、
ポリブタジエン及びポリイソプレンのうちの少なくとも一方と、さらに、アリル基を有する窒素含有化合物とを含んでなる２５〜４５体積パーセントの液体樹脂であって、前記窒素含有化合物は、全組成物に基づいて、５〜１５体積パーセントの量で存在し、ポリブタジエン及びポリイソプレンのうちの少なくとも一方は、全前記樹脂に基づいて、１５〜６０体積パーセント未満の量で存在する、液体樹脂；
少なくとも約２６０℃のピーク融点を有する、１０〜４０重量パーセントの臭素含有又はリン含有芳香族化合物；ならびに
５〜５０体積パーセントの無機充填剤
を含み、すべてのパーセントは、溶媒非存在下で前記ボンドプライ組成物に基づいて計算されており、
前記ボンドプライは、少なくともＶ−１のＵＬ−９４等級、１０ＧＨｚで０．００６未満のＤｆ及び１０ＧＨｚで２〜１０のＤｋを有する、ボンドプライ層。
【請求項２】
１〜２５体積パーセントのポリ（アリーレンエーテル）をさらに含む、請求項１に記載のボンドプライ層。
【請求項３】
前記臭素含有化合物が、５０〜８０％の（理論的）臭素重量％、５００〜２５００の分子量を有し、２〜４つの臭素化芳香族環を含む、請求項１に記載のボンドプライ層。
【請求項４】
前記リン含有芳香族化合物が、以下の構造：
【化１】
2019504124.tif 000020
（それぞれのＲ１及びＲ２は、水素又はＣ１〜Ｃ６ヒドロカルビル基を独立して表し、それぞれのｍは、１〜４の整数を独立して表し得、ｎは、平均で２〜４であり、Ｑは、Ｃ２〜Ｃ２４の二価又は三価ヒドロカルビル基である）
で表されるオキサホスホリンオキシド含有化合物である、請求項１に記載のボンドプライ層。
【請求項５】
前記臭素含有化合物が、エチレンビステトラブロモフタリド、テトラブロモジフェノキシベンゼン、デカブロモジフェノキシオキシド、及びエタン−１，２−ビス（ペンタブロモフェニル）からなる群から選択される、請求項１に記載のボンドプライ層。
【請求項６】
前記オキサホスホリンオキシド含有芳香族化合物が、６Ｈ−ジベンゾ［ｃ，ｅ］［１，２］オキサホスホリン，６，６’−（１，４−エタンジイル）ビス−，６，６’−ジオキシド；６Ｈ−ジベンゾ［ｃ，ｅ］［１，２］オキサホスホリン，６，６’−（１，４−ブタンジイル）ビス−，６，６’−ジオキシド；６Ｈ−ジベンゾ［ｃ，ｅ］［１，２］オキサホスホリン，６，６’−（ｐ−キシレンジイル）ビス−，６，６’−ジオキシド、及びそれらの組み合わせからなる群から選択される、請求項４に記載のボンドプライ層。
【請求項７】
前記窒素含有化合物が、トリアジン環、及び前記組成物の樹脂成分と反応性であるアリル基を有する、請求項１に記載のボンドプライ層。
【請求項８】
前記ボンドプライ層の前記組成物が、４〜２５重量パーセントのポリ（アリーレンエーテル）及び４〜２５重量パーセントのエラストマー性ポリマーを、両方とも固体形態で含む、請求項１に記載のボンドプライ層。
【請求項９】
前記組成物が、
前記組成物の重量に基づいて、４〜２０重量パーセントのポリ（アリーレンエーテル）及び４〜２０重量パーセントのエラストマー；
２０〜５０体積の前記無機充填剤；ならびに
２５体積パーセント〜３７体積パーセント未満の前記液体樹脂であって、
全樹脂に基づいて、１５〜４０体積パーセントのポリブタジエン又はポリイソプレン；及び
アリル基を有する５〜１０体積パーセントの窒素含有化合物
を含む液体樹脂
を含む、請求項１に記載のボンドプライ層。
【請求項１０】
前記液体樹脂が、５〜１５体積パーセントのジエン反応性モノマーをさらに含む、請求項１に記載のボンドプライ層。
【請求項１１】
少なくとも２つの回路積層体であって、それぞれが、
熱硬化性組成物から形成された誘電体基材層；
前記誘電体基材層のそれぞれの側面に接合された導電性金属層であって、それぞれの回路積層体の前記導電性金属層の少なくとも１つは、回路を形成するようにパターン化されている、導電性金属層
を備える回路積層体；
前記２つの回路積層体のそれぞれの回路の間に配置されたボンドプライ層であって、前記ボンドプライの２つの側面のそれぞれは、前記２つの回路積層体の一方の回路と直接接触しており、前記ボンドプライ層は、前記ボンドプライが流れて、パターン化導電性金属層により形成された回路によって覆われていない前記誘電体基材層の領域を充填する、積層のプロセスの生成物であり、前記ボンドプライ層は、溶媒の非存在下にて
ポリブタジエン及びポリイソプレンの少なくとも一方と、さらに、アリル基を有する窒素含有化合物とを含んでなる２５〜４５体積パーセントの液体樹脂であって、前記窒素含有化合物は、全組成物に基づいて、５〜１５体積パーセントの量で存在し、前記ポリブタジエン及びポリイソプレンのうちの少なくともは、全前記樹脂に基づいて、１５〜６０体積パーセント未満の量で存在する、液体樹脂；
少なくとも２６０℃のピーク融点を有する、１０〜４０重量パーセントの臭素含有又はリン含有芳香族化合物；ならびに
２０〜５０体積パーセントの無機充填剤
を含む組成物から形成されている、ボンドプライ層
を備える回路サブアセンブリであって、
前記回路アセンブリは、少なくともＶ−０のＵＬ−９４等級、１０ＧＨｚで０．００６未満のＤｆ及び１０ＧＨｚで２未満〜１０のＤｋを有する、回路サブアセンブリ。
【請求項１２】
前記組成物が、
前記熱硬化性組成物の重量に基づいて、５〜２０重量パーセントのポリ（アリーレンエーテル）及びエラストマー；
前記熱硬化性組成物の重量に基づいて、１０〜４０重量パーセントの２６０℃〜５００℃のピーク融点を有する臭素含有又はリン含有芳香族化合物；
２０〜５０体積パーセントの無機充填剤
を含む、請求項１１に記載の回路サブアセンブリ。
【請求項１３】
前記液体樹脂が、反応性モノマーをさらに含む、請求項１２に記載の回路サブアセンブリ。
【請求項１４】
前記窒素含有化合物が、トリアジン環を有し、前記ボンドプライ層中のポリブタジエン樹脂及びポリイソプレン樹脂のうちの少なくとも一方と反応性であるアリル基を有する、請求項１１に記載の回路サブアセンブリ。
【請求項１５】
前記無機充填剤が、シリカ、二酸化チタン、及びそれらの組み合わせからなる群から選択される、請求項１１に記載の回路サブアセンブリ。
【請求項１６】
前記臭素含有芳香族化合物が、理論的に５０〜８０％の臭素重量％、５００〜２０００の分子量を有し、２、３又は４つまでの臭素化芳香族環を含む、請求項１１に記載の回路サブアセンブリ。
【請求項１７】
前記熱硬化性樹脂が、１，２−ポリブタジエン、ポリイソプレン、ポリブタジエン−ポリイソプレンコポリマー、ポリ（フェニレンエーテル）樹脂、硬化性環式オレフィン又はそれらのコポリマー、及びそれらの組み合わせからなる群から選択され、かつ前記オキサホスホリンオキシド含有芳香族化合物は、以下の構造：
【化２】
2019504124.tif 000021
（それぞれのＲ１及びＲ２は、水素又はＣ１〜Ｃ６ヒドロカルビル基を独立して表し、それぞれのｍは、１〜４の整数を独立して表し得、ｎは、平均で２〜４であり、Ｑは、Ｃ２〜Ｃ２４の二価又は三価ヒドロカルビル基である）
で表される、請求項１１に記載の回路サブアセンブリ。
【請求項１８】
前記誘電体基材が、５０〜１０００マイクロメートルの厚さを有し、前記ボンドプライ層が、５０〜４００マイクロメートルの厚さを有し、前記誘電体基材とそれぞれの導電性金属層との間の、任意選択の接着層は、前記誘電体基材層の厚さの１０パーセント未満である厚さを有する、請求項１１に記載の回路サブアセンブリ。
【請求項１９】
（ａ）少なくとも２つの回路積層体であって、それぞれが、
（ｉ）熱硬化性組成物から形成された誘電体基材層であって、前記熱硬化性組成物は、前記熱硬化性組成物の全重量に基づいて、
１０〜３５重量％のポリブタジエン樹脂及びポリイソプレン樹脂のうちの少なくとも一方と、
３０〜７０重量パーセントの無機充填剤と、
少なくとも２６０℃〜５００℃のピーク融点を有する１０〜３５重量％の臭素含有又はリン含有芳香族化合物とを含んでなる、誘電体基材層と、
（ｉｉ）前記誘電体基材層のそれぞれの側面に接合された導電性金属層であって、それぞれの回路積層体の前記導電性金属層の少なくとも１つは、回路を形成するようにパターン化されている、導電性金属層と
を備える回路積層体、及び、
（ｂ）前記少なくとも２つの回路積層体間に配置されたボンドプライ層であって、少なくとも２つの回路積層体の少なくとも１つにおいて少なくとも１つの回路又は導電性層と直接接触しており、前記ボンドプライ層の前記組成物は、
全前記樹脂に基づいて、２０〜６５体積パーセント未満の量の、そのすべて又は一部が液体樹脂の形態であるポリブタジエン及びポリイソプレンのうちの少なくとも一方と、
ポリブタジエン及びポリイソプレンのうちの少なくとも一方と、さらに、アリル基を有する窒素含有化合物とを含んでなる２５〜４５体積パーセントの液体樹脂であって、前記窒素含有化合物は、全組成物に基づいて、５〜１５体積パーセントの量で存在し、ポリブタジエン及びポリイソプレンのうちの少なくとも一方は、全前記樹脂に基づいて、１５〜６５体積パーセント未満の量で存在する、液体樹脂と、
少なくとも２６０℃のピーク融点を有する１０〜４０重量パーセントの臭素含有又はリン含有芳香族化合物と、
５〜５０体積パーセントの無機充填剤と
を含む組成物から形成されている、ボンドプライ層
を備える、回路サブアセンブリであって、
前記回路サブアセンブリは、少なくともＶ−１のＵＬ−９４等級、１０ＧＨｚで０．００６未満のＤｆ及び１０ＧＨｚで３．８未満のＤｋを有する、回路サブアセンブリ。
【請求項２０】
前記誘電体基材層の前記熱硬化性組成物中に存在する充填剤の体積パーセントならびにポリブタジエン及びポリイソプレンのうちの少なくとも一方の体積パーセントが、前記ボンドプライの組成物におけるよりも少なくとも５体積パーセント大きい、請求項１８に記載の組成物。
【発明の詳細な説明】
【技術分野】
【０００１】
本発明は概して、多層回路の作製で使用される材料に関する。
【背景技術】
【０００２】
本明細書で使用される場合、回路サブアセンブリとは、回路及び多層回路の製造で使用される物品であり、回路積層体、パッケージング基材積層体、ビルドアップ材料、ボンドプライ、樹脂コート導電性層、及びカバーフィルムを含む。回路積層体は、誘電体基材層に固定して付けられた導電性層、例えば、銅を有する回路サブアセンブリの１種である。二重クラッド積層体は、誘電体層のそれぞれの側面に１つずつの、２つの導電性層を有する。例えば、エッチングによる、積層体の導電性層のパターニングは、回路を与える。多層回路は、複数の導電性層を含み、それらの少なくとも１つは、導電性配線パターンを有する。
【０００３】
典型的には、多層回路は、ボンドプライを使用して、少なくとも１つは回路層を有する２つ以上の材料を熱及び／又は圧力を使用して積層することによって形成される。例えば、ボンドプライは、適正なアラインメントで積層される場合、２つの二重クラッド誘電体基材のそれぞれの回路層と接触していることができる。
【０００４】
使用において、ボンドプライ、又はその部分が流れて空所を完全に充填し、回路の間、回路と導電性層の間、２つの導電性層の間、又は回路と誘電体層の間の接着を与えることができる。ボンドプライ中のポリマーのうちの１種又は複数種は、多層回路の製造中に軟化し又は流れるように設計されるが、回路の使用中にはそうでないように設計される。積層後、多層構造では、公知のホール形成及びプレーティング技術が、導電性層間の有用な電気経路を作成するために使用されてもよい。
【０００５】
積層体におけるボンドプライの最適構造設計は、全体を通して均一であり、銅クラッド積層体と同じ電気的、熱的及び機械的特性（低い誘電率及び低い誘電正接を含む）を与える組成物を含むと考えられる。リジッド回路積層体、多層回路、及びサブアセンブリの形成で使用されるボンドプライは、回路又はサブアセンブリ積層プロセスで硬化する、未硬化ポリマー組成物又はＢステージポリマー組成物で飽和されたガラス布を任意選択で含み得る。ガラス布は、反対層上の導体が、互いに近づき過ぎること及び低い抵抗率又は他の問題を引き起こすことを防止するハードストップを与え得る。
【０００６】
ボンドプライ及び他の回路サブアセンブリの材料は、高い炭素含有量及び水素含有量を有する合成有機材料を含有し得、これは潜在的に燃焼性である。しかしながら、多くの用途は、それらが厳格な難燃性要件、例えば、建築、電気、輸送、鉱業、及び自動車工業で義務付けられたものを満たすことを要求する。このような要求を満たすために、このような材料は、燃焼の化学的発熱連鎖を様々な方法で妨げることが意図された添加剤を含み得る。
【０００７】
特に、回路材料のための組成物は、ハロゲン化、具体的には臭素化された難燃性添加剤を使用して、難燃性の必要なレベルを達成することができる。代わりに、とりわけ臭素又は塩なしに、Ｖ−１又はそれより良いＵＬ９４難燃性等級を有する「ハロゲンフリー」回路材料が使用され得、ここで、回路材料における「ハロゲンフリー」の規格は、１００万部当たり９００部（ｐｐｍ）未満である、臭素、塩素、又はそれらの組み合わせである。
【０００８】
ハロゲンフリー難燃剤としては、反応基（活性水素）を有する有機リン難燃剤、例えば、９，１０−ジヒドロ−９−オキサ−１０−ホスファフェナントレン−１０−オキシド（「ＤＯＰＯ」）から誘導されたものがあり、これらの難燃剤は、例えば、特許文献１に開示されているように、エポキシ樹脂配合物及び積層体で使用されている。最近になって、活性水素基を有しないＤＯＰＯ誘導難燃剤が、例えば、特許文献２及び特許文献３に開示されているように、様々な配合物における使用について開示されている。
【０００９】
しかしながら、ボンドプライ中の難燃剤は、ボンドプライ又は他の回路材料の望ましい物理的特性又は電気的特性を損ない得る。
【先行技術文献】
【特許文献】
【００１０】
【特許文献１】米国特許出願公開第２０１０／０２３４４９５号
【特許文献２】国際公開第２０１１／１２３３８９Ａ１号
【特許文献３】国際公開第２０１０／１３５３９８Ａ１号
【発明の概要】
【発明が解決しようとする課題】
【００１１】
したがって、望ましい難燃性と回路積層体の積層中の望ましい流れ特性との両方を有する改良されたボンドプライを得ることが望ましい。特に、今日の工業界での標準的なボンドプライの提供物と比較して、積層前に非粘着表面を有しながらも改良された充填及び流れ特性を有する新しいクラスのボンドプライ材料に対する必要性がある。
【課題を解決するための手段】
【００１２】
本発明の一態様は、組成物から形成された、５０〜４００マイクロメートルの厚さを有するボンドプライ層であって、組成物は、溶媒非存在下で（すなわち、乾燥基準での成分パーセント）、
ポリブタジエン及び／又はポリイソプレン、ならびに、さらに、アリル基を有する窒素含有化合物を含む２５〜４５体積パーセントの液体樹脂であって、窒素含有化合物は、全組成物に基づいて、５〜１５体積パーセントの量で存在し、ポリブタジエン及び／又はポリイソプレンは、全樹脂に基づいて、１５〜６０体積パーセント未満の量で存在する、液体樹脂；
少なくとも２６０℃のピーク融点を有する、１０〜４０重量パーセントの臭素含有又はリン含有芳香族化合物；ならびに
５〜５０体積パーセントの無機充填剤
を含み、
ボンドプライは、少なくともＶ−１のＵＬ−９４等級、１０ＧＨｚで０．００６未満のＤｆ及び１０ＧＨｚで２〜１０のＤｋを有する、ボンドプライ層に関する。
【００１３】
本発明の別の態様は、熱硬化性組成物から形成された、５０〜４００マイクロメートルの厚さを有するボンドプライ層であって、熱硬化性組成物は、溶媒非存在下でのパーセントに基づいて、
組成物の重量に基づいて、４〜２０重量パーセントのポリ（アリーレンエーテル）及び４〜２０重量パーセントのエラストマー；
２０〜５０体積パーセントの無機充填剤；ならびに
２５〜３７体積パーセント未満の液体樹脂であって、
全樹脂に基づいて、１５〜４０体積パーセントのポリブタジエン又はポリイソプレン；及び
アリル基を有する５〜１０体積パーセントの窒素含有化合物であって、その量は、全組成物に基づく、窒素含有化合物
を含む、液体樹脂
を含み、
回路サブアセンブリは、少なくともＶ−１のＵＬ−９４等級、１０ＧＨｚで０．００６未満のＤｆ及び１０ＧＨｚで２〜１０のＤｋを有する、ボンドプライ層に関する。
【００１４】
本発明のさらに別の態様は、
少なくとも２つの回路積層体であって、それぞれが、
熱硬化性組成物から形成された誘電体基材層；
誘電体基材層のそれぞれの側面に接合された導電性金属層であって、それぞれの回路積層体の導電性金属層の少なくとも１つは、回路を形成するようにパターン化されている、導電性金属層を備える回路積層体；
２つの回路積層体のそれぞれの回路の間に配置されたボンドプライ層であって、ボンドプライの２つの側面のそれぞれは、２つの回路積層体の一方の回路と直接接触しており、このボンドプライ層は、ボンドプライが流れて、パターン化導電性金属層により形成された回路によって覆われていない誘電体基材層の領域を充填する、積層のプロセスの生成物であり、ボンドプライ層は、溶媒の非存在下でのパーセントに基づいて、
ポリブタジエン及び／又はポリイソプレン、ならびに、さらに、アリル基を有する窒素含有化合物を含む２５〜４５体積パーセントの液体樹脂であって、窒素含有化合物は、全組成物に基づいて、５〜１５体積パーセントの量で存在し、ポリブタジエン及び／又はポリイソプレンは、全樹脂に基づいて、１５〜６０体積パーセント未満の量で存在する、液体樹脂；
少なくとも２６０℃のピーク融点を有する、１０〜４０重量パーセントの臭素含有又はリン含有芳香族化合物；ならびに
５〜５０体積パーセントの無機充填剤
を含む組成物から形成されている、ボンドプライ層
を備える回路サブアセンブリであって、
回路アセンブリは、少なくともＶ−０のＵＬ−９４等級、１０ＧＨｚで０．００６未満のＤｆ及び１０ＧＨｚで２未満〜１０のＤｋを有する、回路サブアセンブリに関する。
【００１５】
本発明の別の態様は、組成物から形成された、５０〜４００マイクロメートルの厚さを有するボンドプライ層であって、組成物は、溶媒非存在下で（すなわち、乾燥基準での成分パーセント）、
ポリブタジエン及び／又はポリイソプレン、ならびに、さらに、アリル基を有する窒素含有化合物を含む２５〜４５体積パーセントの液体樹脂であって、窒素含有化合物は、全組成物に基づいて、５〜１５体積パーセントの量で存在し、ポリブタジエン及び／又はポリイソプレンは、全樹脂に基づいて、２０〜６０体積パーセント未満の量で存在する、液体樹脂；
少なくとも２６０℃のピーク融点を有する、１０〜４０重量パーセントの臭素含有又はリン含有芳香族化合物；ならびに
５〜３５体積パーセントの無機充填剤
を含み、
ボンドプライは、少なくともＶ−１のＵＬ−９４等級、１０ＧＨｚで０．００６未満のＤｆ及び１０ＧＨｚで２〜１０のＤｋを有する、ボンドプライ層に関する。
【００１６】
本発明の別の態様は、熱硬化性組成物から形成された、５０〜４００マイクロメートルの厚さを有するボンドプライ層であって、熱硬化性組成物は、溶媒非存在下でのパーセントに基づいて、
組成物の重量に基づいて、５〜２０重量パーセントのポリ（アリーレンエーテル）及び５〜２０重量パーセントのエラストマー；
２０〜３０体積パーセントの無機充填剤；及び
２５体積パーセント〜３７体積パーセント未満の液体樹脂であって、
全樹脂に基づいて、２０〜４０体積パーセントのポリブタジエン又はポリイソプレン、及び
アリル基を有する５〜１０体積パーセントの窒素含有化合物であって、その量は、全組成物に基づく、窒素含有化合物
を含む液体樹脂
を含み、
回路サブアセンブリは、少なくともＶ−１のＵＬ−９４等級、１０ＧＨｚで０．００６未満のＤｆ及び１０ＧＨｚで２〜１０のＤｋを有する、ボンドプライ層に関する。
【００１７】
本発明のさらに別の態様は、
少なくとも２つの回路積層体であって、それぞれが、
熱可塑性組成物から形成された誘電体基材層；
誘電体基材層のそれぞれの側面に接合された導電性金属層であって、それぞれの回路積層体の導電性金属層の少なくとも１つは、回路を形成するためにパターン化されている、導電性金属層を備える回路積層体；
２つの回路積層体のそれぞれの回路の間に配置されたボンドプライ層であって、ボンドプライの２つの側面のそれぞれは、２つの回路積層体のうち一方の回路と直接接触しており、ボンドプライ層は、ボンドプライが流れて、パターン化導電性金属層により形成された回路によって覆われていない誘電体基材層の領域を充填する、積層のプロセスの生成物であり、ボンドプライ層は、溶媒非存在下でのパーセントに基づいて、
ポリブタジエン及び／又はポリイソプレン、ならびに、さらに、アリル基を有する窒素含有化合物を含む２５〜４５体積パーセントの液体樹脂であって、窒素含有化合物は、全組成物に基づいて、５〜１５体積パーセントの量で存在し、ポリブタジエン及び／又はポリイソプレンは、全樹脂に基づいて、２０〜６０体積パーセント未満の量で存在する、液体樹脂；
少なくとも２６０℃のピーク融点を有する、１０〜４０重量パーセントの臭素含有又はリン含有芳香族化合物；ならびに
５〜３５体積パーセントの無機充填剤
を含む組成物から形成されている、ボンドプライ層
を備える、回路サブアセンブリであって、
回路アセンブリは、少なくともＶ−０のＵＬ−９４等級、１０ＧＨｚで０．００６未満のＤｆ及び１０ＧＨｚで２未満〜１０のＤｋを有する、回路サブアセンブリに関する。
【００１８】
本発明のさらなる他の態様は、上記回路サブアセンブリから形成された印刷配線板、及び回路サブアセンブリの製造のための方法に関する。本発明は、以下の図面、詳細な説明、及び実施例によってさらに例証される。
【００１９】
これから例示的回路サブアセンブリの概略図を参照する。
【図面の簡単な説明】
【００２０】
【図１】誘電体層、２つの接着保護層、及び２つの導電性層を備える例示的二重クラッド回路積層体を示す図。
【図２】２つの導電性層の一方がパターン化されている例示的二重クラッド回路を示す図。
【図３】２つの二重クラッド積層体から構造化された２つの回路層を備える例示的多層回路を示す図。
【図４】二重クラッド積層体から構造化された３つの回路層を備える例示的多層回路を示す図。
【発明を実施するための形態】
【００２１】
ボンドプライ層の組成物は、以下に記載されるとおりの変性又はビニル末端ポリブタジエンポリマー又はポリイソプレンポリマーを含めて、ポリブタジエンポリマー又はポリイソプレンポリマーを独立して含み得る。本明細書で使用される場合の用語「ポリブタジエンポリマー又はポリイソプレンポリマー」には、ブタジエンから誘導されたホモポリマー、イソプレンから誘導されたホモポリマー、ならびにブタジエン及び／もしくはイソプレンならびに／又はブタジエン及び／もしくはイソプレンと共硬化性の５０重量％未満のモノマーから誘導されたコポリマーが含まれる。言い換えれば、ブタジエン及び／又はイソプレンのコポリマーは、５０重量％超のブタジエン、５０重量％超のイソプレン、又は５０重量％超の、ブタジエンに加えてのイソプレンを有するポリマーを含み得る。ブタジエン及び／又はイソプレンと共硬化性の適当なモノマーには、モノエチレン性不飽和化合物、例えば、アクリロニトリル、エタクリロニトリル、メタクリロニトリル、アルファ−クロロアクリロニトリル、ベータ−クロロアクリロニトリル、アルファ−ブロモアクリロニトリル、Ｃ１〜６アルキル（メタ）アクリレート（例えば、メチル（メタ）アクリレート、エチル（メタ）アクリレート、ｎ−ブチル（メタ）アクリレート、ｎ−プロピル（メタ）アクリレート、及びイソプロピル（メタ）アクリレート）、アクリルアミド、メタクリアミド、マレイミド、Ｎ−メチルマレイミド、Ｎ−エチルマレイミド、イタコン酸、（メタ）アクリル酸、スチレン、以下に記載されるとおりのアルケニル芳香族化合物、及び前述のモノエチレン性不飽和モノマーの少なくとも１種を含む組み合わせが含まれる。
【００２２】
有利な実施形態において、ポリブタジエンポリマーは、共硬化性モノマーなしのシンジオタクチックポリブタジエンホモポリマーを含む。シンジオタクチックポリブタジエンホモポリマーは、しばしば異なるポリブタジエンポリマー、ポリイソプレンポリマー、又はそれらの組み合わせと組み合わせて使用される。
【００２３】
例示的な熱硬化性ポリブタジエン樹脂及び／又はポリイソプレン樹脂には、限定されないが、ブタジエンホモポリマー、イソプレンホモポリマー、ブタジエン−ビニル芳香族コポリマー、例えば、ブタジエン−スチレン、イソプレン−ビニル芳香族コポリマー、例えば、イソプレン−スチレンコポリマーなどが含まれる。
【００２４】
熱硬化性ポリブタジエン樹脂及びポリイソプレン樹脂には、変性樹脂が含まれる。例えば、樹脂は、ヒドロキシル末端、メタクリレート末端、及び／又はカルボキシレート末端樹脂であり得る。反応後樹脂、例えば、エポキシ−、無水マレイン酸−、又はウレタン−変性ブタジエン樹脂又はイソプレン樹脂が使用され得る。樹脂はまた、例えば、ジビニル芳香族化合物、例えば、ジビニルベンゼンによって架橋され得、例えば、ジビニルベンゼンで架橋されたポリブタジエン−イスチレンであり得る。適当な樹脂は、それらの製造者、例えば、日本曹達株式会社（Ｎｉｐｐｏｎ  Ｓｏｄａ  Ｃｏ．）［日本国、東京所在］及びトータルハイドロカーボンスペシャリティケミカルズ（Ｔｏｔａｌ  Ｈｙｄｒｏｃａｒｂｏｎ  Ｓｐｅｃｉａｌｔｙ  Ｃｈｅｍｉｃａｌｓ）［米国ペンシルベニア州エクストン（Ｅｘｔｏｎ）所在］によって「ポリブタジエン」と広義に分類されている。樹脂の混合物、例えば、ポリブタジエンホモポリマーとポリ（ブタジエン−イソプレン）コポリマーとの混合物が使用され得る。シンジオタクチックポリブタジエンを含む組み合わせも使用され得る。
【００２５】
ボンドプライ中の熱硬化性ポリブタジエン樹脂及び／又はポリイソプレン樹脂は、室温で液体であり得る。適当な液体樹脂は、５，０００超の数平均分子量を有し得るが、一般には５，０００未満（具体的には１，０００〜３，０００）の数平均分子量を有し得る。いくつかの実施形態において、熱硬化性ポリブタジエン樹脂及び／又はポリイソプレン樹脂は、それらが、架橋に利用可能な多数のペンダントビニル基のために硬化後のより大きな架橋密度を呈するように、少なくとも９０重量パーセントの１，２付加を有する。
【００２６】
いくつかの実施形態において、ボンドプライ中の熱硬化性ポリブタジエン樹脂及び／又はポリイソプレン樹脂は、ボンドプライ組成物の５〜２０重量パーセント、具体的には組成物の８〜１５重量パーセントの量で存在する。熱硬化性ポリブタジエン樹脂及び／又はポリイソプレン樹脂は、組成物の全樹脂に基づいて、５〜６０体積パーセント未満、具体的には１０〜５５体積パーセント、より具体的には１５〜４５体積パーセント、より具体的には２０〜４５体積パーセント、最も具体的には３０〜４０体積パーセント未満の量で、液体樹脂の一部を形成し得る（配合されたとき）。
【００２７】
回路サブアセンブリのためのボンドプライの組成物は、グラフト又はブロックコポリマーを含めて、ホモポリマー又はコポリマーの形態であり得る、ポリ（アリーレンエーテル）を独立してさらに含み得る。様々な形態の組み合わせが使用され得る。ポリ（アリーレンエーテル）は、構造：
【００２８】
【化１】
2019504124.tif 000003
【００２９】
（式中、それぞれの構造単位について、それぞれのＲ及びＲ’は、独立して、水素、第一級又は第二級Ｃ１〜７アルキル、フェニル、Ｃ１〜７アミノアルキル、Ｃ１〜７アルケニルアルキル、Ｃ１〜７アルキニルアルキル、Ｃ１〜７アルコキシ、Ｃ６〜１０アリール、及びＣ６〜１０アリールオキシである）
の複数の構造単位を含む。いくつかの実施形態において、それぞれのＲは、独立して、Ｃ１〜７アルキル又はフェニル、例えば、Ｃ１〜４アルキルであり、それぞれのＲ’は、独立して水素又はメチルである。
【００３０】
例示的なポリ（アリーレンエーテル）には、ポリ（２，６−ジメチル−１，４−フェニレンエーテル）、ポリ（２，６−ジエチル−１，４−フェニレンエーテル）、ポリ（２，６−ジプロピル−１，４−フェニレンエーテル）、ポリ（２−メチル−６−アリル−１，４−フェニレンエーテル）、ポリ（ジ−ｔｅｒｔ−ブチル−ジメトキシ−１，４−フェニレンエーテル）、ポリ（２，６−ジクロロメチル）−１，４−フェニレンエーテル、ポリ（２，６−ジブロモメチル−１，４−フェニレンエーテル）、ポリ（２，６−ジ（２−クロロエチル）−１，４−フェニレンエーテル）、ポリ（２，６−ジトリル−１，４−フェニレンエーテル）、ポリ（２，６−ジクロロ−１，４−フェニレンエーテル）、ポリ（２，６−ジフェニル−１，４−フェニレンエーテル）、及びポリ（２，５−ジメチル−１，４−フェニレンエーテル）が含まれる。有用なポリ（アリーレンエーテル）は、任意選択で２，３，６−トリメチル−１，４−フェニレンエーテル単位と組み合わせて、２，６−ジメチル−１，４−フェニレンエーテル単位を含む。
【００３１】
ポリ（アリーレンエーテル）、具体的にはポリ（フェニレンエーテル）は、官能化されて、導電性金属層と回路基材層との間の接着を増強する官能基を与えることができる。官能化は、分子中に（ｉ）炭素−炭素二重結合又は炭素−炭素三重結合、及び（ｉｉ）カルボン酸を含めてカルボキシル基、無水物、アミド、エステル、又は酸ハロゲン化物の１種以上の両方を有する多官能性化合物を使用して成し遂げられ得る。一実施形態において、官能基は、カルボン酸又はエステル基である。カルボン酸官能基を与え得る多官能性化合物の例には、マレイン酸、無水マレイン酸、フマル酸、及びクエン酸が含まれる。組成物中で使用されるポリ（アリーレンエーテル）ポリブタジエンポリマー又はポリイソプレンポリマーは、ポリブタジエンポリマー又はポリイソプレンポリマーと共硬化性であり得る。
【００３２】
特に、適当な官能化ポリ（アリーレンエーテル）には、ポリ（アリーレンエーテル）と環式無水カルボン酸との反応生成物が含まれる。適当な環式無水物の例は、無水マレイン酸、無水コハク酸、無水グルタル酸、無水アジピン酸、及び無水フタル酸、より具体的には、無水マレイン酸である。変性ポリ（アリーレンエーテル）、例えば、マレイン化ポリ（アリーレンエーテル）は、米国特許第５，３１０，８２０号に記載されたとおりの方法によって生成され得るか、又は市販されている。市販の適当な変性及び未変性ポリ（アリーレンエーテル）の例には、アサヒ社（Ａｓａｈｉ）からのＰＰＥ−ＭＡ（マレイン化ポリ（アリーレンエーテル）、及びケムチュラ社（Ｃｈｅｍｔｕｒａ）からのＢＬＥＮＤＥＸ  ＨＰＰ８２０（未変性ポリ（アリーレンエーテル）、及びサビックイノベーティブプラスチックス社（Ｓａｂｉｃ  Ｉｎｎｏｖａｔｉｖｅ  Ｐｌａｓｔｉｃｓ）からのＳＡ９０００が含まれる。
【００３３】
ポリ（アリーレンエーテル）は、典型的には製造者により具体化されるとおりに、ゲル浸透クロマトグラフィー（ＧＰＣ）により決定して、５０００ダルトン超、具体的には１０，０００ダルトン超の、比較的高い数平均分子量を有し得る。それ故に、それは、液体よりはむしろ、固体として使用される。
【００３４】
いくつかの実施形態において、ボンドプライ中の熱硬化性ポリブタジエン樹脂及び／又はポリイソプレン樹脂は、ボンドプライ組成物の５〜２０重量パーセント、具体的にはボンドプライ組成物の１０〜１８重量パーセント、具体的にはボンドプライ組成物の６〜１８重量パーセント、具体的にはボンドプライ組成物の１０〜１５重量パーセント、具体的にはボンドプライ組成物の９〜１５重量パーセントの量で使用される。熱硬化性ポリブタジエン樹脂及び／又はポリイソプレン樹脂は、液体樹脂の一部又は全部を形成し得る（配合されたとき）。しかしながら、いくらかの量の固体ポロブタジエン樹脂及び／又はポリイソプレン樹脂が、存在し得る。例えば、固体ポリブタジエン樹脂及び／もしくはポリイソプレン樹脂又は固体ＳＢＲスチレン−ブタジエンゴムは、ポリ（アリーレンエーテル）の代わりとして粘着を減少させるために使用され得る。
【００３５】
ボンドプライ中のポリ（アリーレンエーテル）は、ボンドプライ組成物の２〜２０重量パーセント、具体的にはボンドプライ組成物の５〜１０重量パーセント、具体的にはボンドプライ組成物の３〜１０重量パーセント、具体的にはボンドプライ組成物の４〜１０重量パーセント、具体的にはボンドプライ組成物の４〜８重量パーセントの量で使用され得る。ポリ（アリーレンエーテル）樹脂は、３〜２０体積パーセント、具体的には５〜１５体積パーセントの量で、固体樹脂の一部を形成し得る（配合されたとき）。
【００３６】
さらに他の実施形態において、ボンドプライ層は、例えば、ポリ（アリーレンエーテル）及び／又はポリブタジエンと組み合わせて、エラストマー性ポリマーを独立して含み得る。エラストマー性ポリマーは、ポリ（アリーレンエーテル）樹脂及び／又はポリブタジエン樹脂もしくはイソプレン樹脂と共硬化性であり得る。例えば、ブタジエン及び／又はイソプレンとスチレンモノマー、ビニルピリジン、アクリロニトリル、（メタ）アクリル酸ならびにそれらのエステルとのブロックコポリマー；エチレン−プロピレン−ジエン；エチレン−プロピレン；スチレン−（エチレン−ブチレン）含有ジブロック又はトリブロック；シリコーン又はフッ素化エラストマー；などを含めて、様々なエラストマー性ポリマーが使用され得る。エラストマー性ポリマーは、室温又はそれ未満でガラス転移温度を有し得る。
【００３７】
エラストマーには、アルケニル芳香族化合物から誘導されたブロック（Ａ）及び共役ジエンから誘導されたブロック（Ｂ）を含むエラストマーブロックコポリマーが含まれる。ブロッック（Ａ）及び（Ｂ）の配置には、分岐鎖を有する放射状テレブロック構造を含めて、線状構造及びグラフト構造が含まれる。線状構造の例には、ジブロック（Ａ−Ｂ）、トリブロック（Ａ−Ｂ−Ａ又はＢ−Ａ−Ｂ）、テトラブロック（Ａ−Ｂ−Ａ−Ｂ）、及びペンタブロック（Ａ−Ｂ−Ａ−Ｂ−Ａ又はＢ−Ａ−Ｂ−Ａ−Ｂ）構造、ならびにＡ及びＢの合計で６以上のブロックを有する線状構造が含まれる。具体的なブロックコポリマーには、ジブロック構造、トリブロック構造、及びテトラブロック構造、具体的にはＡ−Ｂジブロック構造及びＡ−Ｂ−Ａトリブロック構造が含まれる。
【００３８】
ブロック（Ａ）を与えるアルケニル芳香族化合物は、構造：
【００３９】
【化２】
2019504124.tif 000004
【００４０】
（式中、Ｒ２及びＲ３のそれぞれは、独立して、水素、Ｃ１〜Ｃ５アルキル、ブロモ、又はクロロであり、Ｒ４、Ｒ５、Ｒ６、Ｒ７、及びＲ８は、独立して、水素、Ｃ１〜Ｃ１２アルキル、Ｃ３〜Ｃ１２シクロアルキル、Ｃ６〜Ｃ１２アリール、Ｃ７〜Ｃ１２アラルキル、Ｃ７〜Ｃ１２アルカリル、Ｃ１〜Ｃ１２アルコキシ、Ｃ３〜Ｃ１２シクロアルコキシ、Ｃ６〜Ｃ１２アリールオキシ、クロロ、ブロモ、又はヒドロキシである）
で表される。例示的なアルケニル芳香族化合物には、スチレン、３−メチルスチレン、４−メチルスチレン、３，５−ジエチルスチレン、４−ｎ−プロピルスチレン、アルファ−メチルスチレン、アルファ−メチルビニルトルエン、アルファ−クロロスチレン、アルファ−ブロモスチレン、ジクロロスチレン、ジブロモスチレン、テトラ−クロロスチレン、など、及び前述の化合物の少なくとも１種を含む組み合わせが含まれる。スチレン及び／又はアルファ−メチルスチレンが、しばしば使用される。
【００４１】
ブロック（Ｂ）を与えるために使用される共役ジエンの具体的な例には、１，３−ブタジエン、２−メチル−１，３−ブタジエン（イソプレン）、２，３−ジメチル−１，３−ブタジエン、及び１，３−ペンタジエン、具体的には１，３−ブタジエン及びイソプレンが含まれる。共役ジエンの組み合わせが使用され得る。共役ジエンから誘導されたブロック（Ｂ）は、任意選択で部分的又は完全に水素化されている。
【００４２】
アルケル芳香族化合物から誘導されたブロック（Ａ）及び共役ジエンから誘導されたブロック（Ｂ）を含む例示的なブロックコポリマーには、スチレン−ブタジエンジブロックコポリマー（ＳＢ）、スチレン−ブタジエン−スチレントリブロックコポリマー（ＳＢＳ）、スチレン−イソプレンジブロックコポリマー（ＳＩ）、スチレン−イソプレン−スチレントリブロックコポリマー（ＳＩＳ）、スチレン−（エチレン−ブチレン）−スチレントリブロックコポリマー（ＳＥＢＳ）、スチレン−（エチレン−プロピレン）−スチレントリブロックコポリマー（ＳＥＰＳ）、及びスチレン−（エチレン−ブチレン）ジブロックコポリマー（ＳＥＢ）が含まれる。このようなポリマーは、例えば、商品名ＫＲＡＴＯＮ  Ｄ−１１０１、ＫＲＡＴＯＮ  Ｄ−１１０２、ＫＲＡＴＯＮ  Ｄ−１１０７、ＫＲＡＴＯＮ  Ｄ−１１１１、ＫＲＡＴＯＮ  Ｄ−１１１６、ＫＲＡＴＯＮ  Ｄ−１１１７、ＫＲＡＴＯＮ  Ｄ−１１１８、ＫＲＡＴＯＮ  Ｄ−１１１９、ＫＲＡＴＯＮ  Ｄ−１１２２、ＫＲＡＴＯＮ  Ｄ−１１３５Ｘ、ＫＲＡＴＯＮ  Ｄ−１１８４、ＫＲＡＴＯＮ  Ｄ−１１４４Ｘ、ＫＲＡＴＯＮ  Ｄ−１３００Ｘ、ＫＲＡＴＯＮ  Ｄ−４１４１、ＫＲＡＴＯＮ  Ｄ−４１５８、ＫＲＡＴＯＮ  Ｇ１７２６、及びＫＲＡＴＯＮ  Ｇ−１６５２の下でＫｒａｔｏｎ  Ｐｏｌｙｍｅｒｓから市販されている。ＫＲＡＴＯＮ  Ｄ１１１８は、固体ＳＢ−ＳＢＳコポリマーである。このコポリマーは、ポリスチレンエンドブロックと、２０％ＳＢＳトリブロック及び８０％ＳＢジブロックを有するゴム状ポリブタジエンミッドブロックとを有する。それは、低モジュラス、低凝集強度の軟質ゴムである。
【００４３】
ボンドプライ中のブロックエラストマーは、全ボンドプライ組成物の１〜１２重量パーセント、具体的には組成物の２〜８重量パーセントの量で使用され得る。ブロックエラストマーは、５〜２０体積パーセント、具体的には７〜１５体積パーセントの量で、固体樹脂の一部を形成し得る（配合されたとき）。
【００４４】
いくつかの実施形態において、ボンドプライ組成物は、全樹脂に基づいて、１０〜７０重量％、具体的には１５〜６９重量％、具体的には１５〜６０重量％、具体的には２０〜５０重量％のポリ（アリーレンエーテル）、具体的にはポリ（フェニレンエーテル）、具体的には２０〜７５重量％、具体的には２５〜６０重量％、より具体的には３０〜５０重量％のポリブタジエンポリマー又はポリイソプレンポリマーを含み、前述の量のそれぞれは、ボンドプライ組成物のポリマー／樹脂部分の全重量に基づく。
【００４５】
ボンドプライ層における使用のための架橋剤は、有利には多官能性反応性化合物を含み得、この反応性化合物は、ボンドプライの組成物の硬化後の架橋密度を増加させ得る。
特に、反応性窒素含有化合物である架橋剤をボンドプライ層で使用することが有利であることが見出された。窒素含有化合物は、難燃性に関してリン含有化合物と相乗的に作用し得る。このような窒素含有化合物の例には、限定することなく、トリアジン、グアニジン、シアヌレート、イソシアヌレート、ポリリン酸アンモニウム、ホスファザン、シラザン及びそのポリマー、メラミン系樹脂など、ならびにそれらの混合物が含まれ得る。具体的には、反応性シアヌレート化合物又はイソシアヌレート化合物には、トリアリルシアヌレートが含まれ得る。これらの窒素含有化合物は、それらの調製のための方法と同様に、当技術分野で知られている。このような化合物も市販されている。
【００４６】
ボンドプライ層中の窒素含有化合物は、組成物の他の成分と組み合わせて望まれる充填−流れ特性を得るために熱硬化性組成物の全重量に基づいて、５〜１５体積パーセント、具体的には６〜１０体積パーセント、より具体的には６．０〜８．５体積パーセントの量で使用され得る。いくつかの実施形態において、ボンドプライ層中の窒素含有化合物は、熱硬化性組成物の全重量に基づいて、１〜１０重量パーセント、具体的には２〜８重量パーセント、より具体的には３〜６重量パーセントの量で使用される。対照的に、二重クラッド積層体における誘電体層の熱硬化性組成物は、望まれる特性に対して有害であり得る高いレベルの窒素含有化合物又は塩を有する必要がない。
【００４７】
ボンドプライ中の窒素含有化合物は、液体樹脂の一部である（配合中）。配合中、窒素含有化合物は、全液体樹脂に基づいて、１０〜３０体積パーセント、具体的には１８〜２９体積パーセント、より具体的には２１〜２８体積パーセント、最も具体的には２２〜２７体積パーセントの量で液体樹脂の一部を形成し得る。
【００４８】
いくつかの実施形態において、ボンドプライの組成物中の液体樹脂の体積パーセント（配合中）は、過度の粘着なしに積層中に良好な充填及び流れを得るために、２５体積パーセント超〜４５体積パーセントまでである。具体的には、液体樹脂体積パーセントは、２５〜３７体積パーセント、より具体的には２６〜３５体積パーセントであり得る。
【００４９】
一実施形態において、リン含有芳香族難燃剤、例えば、ＤＯＰＯ誘導体を含むボンドプライは、２８〜３１体積パーセントの液体樹脂を使用し得る。他の実施形態において、臭素含有芳香族難燃剤を含むボンドプライは、３０〜３５体積パーセントの液体樹脂を使用し得る。他の実施形態において、臭素含有芳香族難燃剤を含むボンドプライは、２５〜３５体積パーセントの液体樹脂を使用し得る。
【００５０】
いくつかの実施形態において、液体樹脂（又はその少なくとも８０体積パーセント）は、５０〜７０体積パーセントのポリブタジエンポリマー又はポリイソプレンポリマー；アリル基を有する１０〜３０体積パーセントの窒素含有化合物（これは、ポリブタジエンと反応性であり得る）；及び任意選択で５〜２０体積パーセントのジエン反応性モノマー、具体的にはジエン反応性モノマーを含む。ジエン反応性モノマーには、限定されないが、エチレンプロピレンジシクロペンタジエンなどのジシクロペンタジエンの誘導体、又は液体ゴムが含まれる。いくつかの実施形態において、液体樹脂は、少なくとも８０体積パーセント、少なくとも８３体積パーセント、少なくとも８５体積パーセント、又は少なくとも９０体積パーセントのポリブタジエンポリマー又はポリイソプレンポリマー、及びアリル基又はジエン基を有する架橋性化合物を含む。
【００５１】
いくつかの実施形態において、液体樹脂は、ジエン又は他の反応性モノマー、液体ポリブタジエン樹脂、トリアリルシアヌレート、及び室温で液体である任意の他の樹脂又は樹脂成分を含む。球状シリカも、良好な充填及び流れ特性に寄与し得る。
【００５２】
ボンドプライのための熱硬化性組成物（及びまた、ボンドプライ層を備える回路サブアセンブリ中の誘電体基材材料）は、粒子状充填剤をさらに含む。適当な充填剤の例には、二酸化チタン（ルチル及びアナターゼ）、チタン酸バリウム、チタン酸ストロンチウム、溶融非晶質シリカを含めたシリカ（粒子及び中空球）；コランダム、コーディエライト、ウォラストナイト、アラミド繊維（例えば、ＫＥＶＬＡＲ）、ファイバーグラス、Ｂａ２Ｔｉ９Ｏ２０、ガラス球、石英、窒化ホウ素、窒化アルミニウム、炭化ケイ素、ベリリア、アルミナ、マグネシア、マイカ、タルク、ナノクレー、アルミノシリケート（天然及び合成）、酸化マグネシウム、及び水酸化マグネシウムが含まれる。充填剤の組み合わせも使用され得る。より具体的には、ルチル型二酸化チタン及び非晶質シリカが、これらの充填剤が、それぞれ、高い及び低い誘電率を有し、それにより、組成物中２種の充填剤のそれぞれの量を調整することによって最終硬化生成物で達成される低い誘電正接と組み合わされた誘電率の広い範囲を可能にするので、とりわけ望ましい。最も具体的には、溶融球状シリカ粒子が、微量の酸化チタンと組み合わせて、使用され得る。
【００５３】
ボンドプライ層の熱硬化性組成物は、１０〜６０体積パーセント、具体的には２０〜５５体積パーセント、より具体的には２５〜５０体積パーセントの無機充填剤を含み得る。ボンドプライ層の熱硬化性組成物は、５〜３５体積パーセント、具体的には２０〜３０体積パーセント、より具体的には１２〜２８体積パーセントの無機充填剤を含み得る。いくつかの実施形態において、ボンドプライ層中の充填剤の体積パーセントは、全組成物に基づいて（乾燥、溶媒非存在下で）、ボンドプライ層が積層される誘電体基材中の無機充填剤の体積パーセントよりも、少なくとも２体積パーセント（具体的には少なくとも３体積パーセント、具体的には少なくとも５体積パーセント、具体的には少なくとも７体積パーセント、より具体的には少なくとも１０体積パーセント）少ない。それ故に、誘電体基材中の充填剤の量は、典型的にはそれが積層されるボンドプライ中の充填剤の量よりも多い。
【００５４】
同様に、いくつかの実施形態において、ボンドプライ層中のポリブタジエン樹脂及び／又はポリイソプレン樹脂の体積パーセントは、ボンドプライが積層される誘電体基材中の、全樹脂に基づく、ポリブタジエン及び／又はポリイソプレンの体積パーセントよりも少なくとも５体積パーセント（具体的には少なくとも７体積パーセント、より具体的には少なくとも１０体積パーセント）少ない。それ故に、誘電体基材中のポリブタジエン樹脂及び／又はポリイソプレン樹脂の量は、典型的にはそれが積層されるボンドプライ中の充填剤の量よりも多い。
【００５５】
ボンドプライ層（及びまた、ボンドプライ層を備える回路サブアセンブリ中の誘電体基材材料）のための熱硬化性組成物は、板ガラスもしくは密織りファイバーグラス、又は高温有機繊維を含めて、適当な繊維、具体的にはガラス（Ｅ、Ｓ、Ｄ、及びＮＥガラス）の織られた熱安定性ウェッブを任意選択でさらに含み得る。このような熱安定性繊維強化材は、回路積層体に積層体の平面内の硬化後の収縮を制御する手段を与える。さらに、織られたウェッブ強化材、具体的にはガラス繊維は、回路基材を比較的高い機械的強度をもった状態にする。
【００５６】
任意選択の実施形態において、ボンドプライ層及び／又は、回路サブアセンブリ中の、誘電体層中の充填剤は、コート、すなわち、表面処理され得る。コート充填剤の例には、シランコート、アルミナコート、及びそれらの組み合わせ、具体的にはシリカ−メチル水素ポリシロキサンコート充填剤が含まれ得る。シリカ、アルミナ及び／又はシランコーティングを形成するために使用され得る表面処理剤の例には、限定することなく、メチル水素ポリシロキサン、例えば、アドバンストポリマーズインコーポレイティッド社（Ａｄｖａｎｃｅｄ  Ｐｏｌｙｍｅｒｓ  Ｉｎｃ．）からのＡＰＳ−２１９、ダウコーニング社（Ｄｏｗ  Ｃｏｒｎｉｎｇ）からのＭＨ１１０７  Ｆｌｕｉｄ、シランカップリング剤、例えば、ビニルトリクロロシラン、ビニルトリメトキシシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリルオキシプロピルメチルジメトキシシラン、γ−メタクリルオキシプロピルトリメトキシシラン、γ−メタクリルオキシプロピルメチルジエトキシシラン、γ−メタクリルオキシプロピルトリエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン及びγ−メルカプトプロピルトリメトキシシランが含まれ得る。
【００５７】
ボンドプライのための熱硬化性組成物の組成物は、難燃剤を含む。回路材料のための慣例の臭素含有難燃性が使用され得る。適当な臭素難燃剤の例には、ＳＡＹＴＥＸ  ＢＴ  ９３Ｗ（エチレンビステトラブロモフタリド）、Ｓ  ＳＡＹＴＥＸ  １２０（テトラブロモジフェノキシベンゼン）、ＳＡＹＴＥＸ  １０２（デカブロモジフェノキシオキシド）、及びＳＡＹＴＥＸ  ８０１０（エタン−１，２−ビス（ペンタブロモフェニル））が含まれる。
【００５８】
例えば、臭素含有難燃剤エチレンビステトラブロモフタリドは、以下の構造：
【００５９】
【化３】
2019504124.tif 000005
【００６０】
で表され得、ここで、このような化合物は、複数の（２以上、具体的には２〜４の）臭素化芳香族環の存在により特徴付けられる。
いくつかの実施形態において、ボンドプライは、ハロゲンフリー難燃剤として、有効量のジヒドロ−オキサ−ホスホ−フェナントレン（ＤＯＰＯ）誘導体を含む。重量パーセントの点で十分量及び体積パーセントの点で無機充填剤と適正な組み合わせでの、このような化合物は、ＵＬ−９４（Ｕｎｄｅｒｗｒｉｔｅｒ’ｓ  Ｌａｂｏｒａｔｏｒｉｅｓ  Ｓｕｂｊｅｃｔ  ９４）に従う望ましいＶ−０等級、及び慣例の難燃剤系が不合格になる傾向があるガラス繊維強化配合物を含めて、関連試験法の他の優れた等級を獲得し得る。いくつかの実施形態において、ガラス繊維強化誘電体層は、任意選択で強化されたボンドプライと組み合わせられる。
【００６１】
このようなＤＯＰＯ誘導体は、比較的高い揮発温度を有し得る。一実施形態において、この化合物は、３１０℃で分解及び揮発を開始し、４５０℃までに少なくとも７０重量％の分解又は揮発を達成する。この化合物のピーク融点は、ＤＯＰＯ（その単化合物）よりも高く、具体的には少なくとも２６０℃、より具体的には２６０〜３２０℃、最も具体的には２７５〜３０５℃である。
【００６２】
本明細書に記載される誘電体層及びボンドプライ層の両方に使用される、ＤＯＰＯ誘導体では、オキサホスホリンオキシド基は、リン原子、及び有機環式構造、特に５又は６員の環の一部として１個の酸素原子を含む。いくつかの実施形態によれば、オキサホスホリンオキシド含有部分は、以下の構造式
【００６３】
【化４】
2019504124.tif 000006
【００６４】
（式中、それぞれのＲ１及びＲ２は、水素又はＣ１〜Ｃ６ヒドロカルビル基、具体的には、Ｃ１〜Ｃ４アルキル基を独立して表し得、それぞれのｍは、１〜４の整数を独立して表し得る）により表され得る。構造（１）において、点線は、一価結合を表す。結合が水素原子に付かれている場合、その結果生じた化合物は、６Ｈ−ジベンゾ［ｃ，ｅ］［１，２］オキサホスホリン−６−オキシド、３，４，５，６−ジベンゾ−２Ｈ−１，２−オキサホスホリン−２オキシド又はＤＯＰＯ（ＣＡＳ  ＲＮ３５９４８−２５−５）と略される、９．１０−ジヒドロ−９−オキサ−１０−ホスホリルフェナントレン−１０オキシドと名付けられ得る。このような化合物は、三光株式会社（Ｓａｎｋｏ  Ｃｏ．Ｌｔｄ．）から市販されている。
【００６５】
ＤＯＰＯ含有化合物は、２又は３つのオキサホスホリンオキシド含有部分の存在により特徴付けられ得る。これらの部分は、二価又は三価の架橋性基Ｑと連結され得る。このような化合物は、以下の構造：
【００６６】
【化５】
2019504124.tif 000007
【００６７】
（式中、Ｒ１、Ｒ２、及びｍは、上で定義されており、Ｑは、Ｃ１〜２４ヒドロカルビルを表し得、ｎは、平均で２〜４である）で表され得る。ｎが２である場合、化合物は、ＤＯＰＯ二量体又はジ−ＤＯＰＯ化合物と称され得る。
【００６８】
一実施形態において、ＤＯＰＯ誘導体は、以下の構造：
【００６９】
【化６】
2019504124.tif 000008
【００７０】
（式中、Ｂは、直接結合、Ｃ６〜Ｃ１２アリール、Ｃ３〜Ｃ１２シクロアルキル、又はＣ３〜Ｃ１２シクロアルケニルであり、ここで、前記シクロアルキル又はシクロアルケニルは、Ｃ１〜Ｃ６アルキルで任意選択で置換されていてもよく；それぞれのＲ１、Ｒ２、Ｒ３及びＲ４は、独立して水素、Ｃ１〜Ｃ１５アルキル、Ｃ６〜Ｃ１２アリール、Ｃ７〜Ｃ１５アラルキルもしくはＣ７〜Ｃ１５アルカリルであるか；又はＲ１及びＲ２、もしくはＲ３及びＲ４は、一緒になって、飽和もしくは不飽和環式環を形成し得、ここで、前記飽和もしくは不飽和環式環は、Ｃ１〜Ｃ６アルキルで任意選択で置換されていてもよく；それぞれのｍは、独立して１、２、３又は４であり；それぞれのＲ５及びＲ６は、独立して水素又はＣ１〜Ｃ６アルキルであり；それぞれのｎは、独立して０、１、２、３、４又は５であり；但し、Ｂがアリール又は直接結合である場合、ｎは、０であり得ない）を有する。
【００７１】
一実施形態において、両方のｎ添え字は、１又は２であり、Ｂは、直接結合である。別の実施形態において、両方のｎ添え字は、１であり、Ｂは、Ｃ６〜Ｃ１２アリールである。なお別の実施形態において、Ｒ１、Ｒ２、Ｒ３及びＲ４は、独立して水素又はＣ１〜Ｃ６アルキルである。別の実施形態において、Ｒ５及びＲ６は、それぞれ独立して水素又はメチルである。
【００７２】
本発明で使用され得る構造（４）の具体的な化合物は、６Ｈ−ジベンゾ［ｃ，ｅ］［１，２］オキサホスホリン，６，６’−（１，４−エタンジイル）ビス−，６，６’−ジオキシド；６Ｈ−ジベンゾ［ｃ，ｅ］［１，２］オキサホスホリン，６，６’−（１，４−ブタンジイル）ビス−，６，６’−ジオキシド；又は６Ｈ−ジベンゾ［ｃ，ｅ］［１，２］オキサホスホリン，６，６’−（ｐ−キシレンジイル）ビス−，６，６’−ジオキシドである。
【００７３】
上で定義されたＤＯＰＯ含有化合物は、知られた化合物であり、市販されており、及び／又は知られた方法で調製され得る。一実施形態において、ＤＯＰＯ誘導体は、構造（５）：
【００７４】
【化７】
2019504124.tif 000009
【００７５】
で表され得る。
構造（５）において、それぞれのＲ１、Ｒ２、Ｒ３及びＲ４は、独立して、水素、Ｃ１〜Ｃ１５アルキル、Ｃ６〜Ｃ１２アリール、Ｃ７〜Ｃ１５アラルキルもしくはＣ７〜Ｃ１５アルカリルであるか；又はＲ１及びＲ２、もしくはＲ３及びＲ４は、一緒になって、飽和もしくは不飽和環式環を形成し得、ここで、前記飽和もしくは不飽和環式環は、Ｃ１〜Ｃ６アルキルで任意選択で置換されていてもよく；それぞれのｍは、独立して１、２、３又は４であり；ｎは、２〜１２、具体的には２〜６、より具体的には２〜３である。
【００７６】
構造（５）の化合物の特定の実施形態は、構造（６）：
【００７７】
【化８】
2019504124.tif 000010
【００７８】
で表され得る。この化合物は、（６Ｈ−ジベンゾ［ｃ，ｅ］［１，２］オキサホスホリン、６，６’−（１，２−エタンジイル）ビス−，６，６’−ジオキシド）である。
本組成物中のＤＯＰＯ誘導体のピーク融点は、２４０℃超、具体的には２４０〜３１０℃、より具体的には２７４〜３０５℃であり得る。ピーク融点の決定のために、示差走査熱量計（ＤＳＣ）、例えば、機器製造者推奨手順に従って標準校正によるＴＡ  Ｉｎｓｔｒｕｍｅｎｔｓ  Ｑ２０００分析器が使用されてもよい。ピーク融点は、特定の融解転移についての最高吸熱である。
【００７９】
一実施形態において、ＤＯＰＯ誘導体は、以下の構造（７）：
【００８０】
【化９】
2019504124.tif 000011
【００８１】
を有する高融点光学異性体（Ｒ，Ｓジアステレオマー）である。
一般に、オキサホスホリンオキシド含有芳香族化合物は、誘電体基材のための熱硬化性組成物に、全組成物に基づいて、１０〜３５重量％、具体的には１５〜３０重量％、より具体的には少なくとも２０重量％の量で添加され得る。全樹脂、すなわち、樹脂系（ポリマー及びオリゴマー、又は樹脂系の一部になる反応性希釈剤のすべてを含むが、無機充填剤又は非反応性添加剤を含まない）に基づいて、オキサホスホリンオキシド含有芳香族化合物の量は、樹脂成分のみの重量に基づいて、９０重量％超、具体的には９０重量％〜１３０重量％、より具体的には９５〜１２０重量％である。誘電体基材組成物中オキサホスホリンオキシド含有芳香族化合物の量は、組成物が、全組成物に基づいて、１重量％〜１０重量％、具体的には２〜５重量％のリン含有量を有するように選択され得る。
【００８２】
オキサホスホリンオキシド含有芳香族化合物は、樹脂系との組み合わせの前に摩砕又はミリングされ得る。摩砕又はミリング後のｄ５０粒子サイズは、１５マイクロメートル未満、具体的には３マイクロメートル未満であり得る。
【００８３】
上に記載された１種以上のポリマーに加えて、ボンドプライ層のための組成物は、添加剤、例えば、硬化剤、安定剤、及び酸化防止剤をさらに任意選択で独立して含み得る。添加剤の特定の選択は、ボンドプライの導電性層への接着、誘電率、誘電正接、水吸収度、及び／又は他の望まれる特性を増強し又は実質的に悪影響を与えないように選択される。
【００８４】
ボンドプライ、又は他の層の熱硬化性組成物における使用のための硬化剤には、関連ポリマーの硬化を開始するのに有用なものが含まれ得る。例には、限定されないが、アジド、ペルオキシド、硫黄、及び硫黄誘導体が含まれ得る。フリーラジカル開始剤は、硬化開始剤としてとりわけ望ましい。フリーラジカル開始剤の例には、ペルオキシド、ヒドロペルオキシド、及び非ペルオキシド開始剤、例えば、２，３−ジメチル−２，３−ジフェニルブタンが含まれる。ペルオキシド硬化剤の例には、ジクミルペルオキシド、アルファ，アルファ−ジ（ｔ−ブチルペルオキシ）−ｍ，ｐ−ジイソプロピルベンゼン、２，５−ジメチル−２，５−ジ（ｔ−ブチルペルオキシ）ヘキサン−３、及び２，５−ジメチル−２，５−ジ（ｔ−ブチルペルオキシ）ヘキシン−３、ならびに前述の硬化開始剤の１種以上を含む混合物が含まれる。硬化開始剤は、使用される場合、典型的には、接着組成物の全重量に基づいて、０．２５重量％〜１５重量％の量で存在する。
【００８５】
回路サブアセンブリ中いずれか１つ以上の層における使用のための適当な酸化防止剤は、ラジカル捕捉剤及び金属不活性化剤を含み得る。フリーラジカル捕捉剤の非限定的な例には、商品名ＣＨＩＭＡＳＳＯＲＢ９４４の下でシバケミカルズ社（Ｃｉｂａ  Ｃｈｅｍｉｃａｌｓ）から市販されている、ポリ［［６−（１，１，３，３−テトラメチルブチル）アミノ−ｓ−トリアジン−２，４−ジイル］［２，２，６，６−テトラメチル−４−ピペリジル）イミノ］ヘキサメチレン［（２，２，６，６−テトラメチル−４−ピペリジル）イミノ］］である。金属不活性化剤の非限定的な例は、商品名ＮＡＵＧＡＲＤ  ＸＬ−１の下でユニロイヤルケミカル社（Ｕｎｉｒｏｙａｌ  Ｃｈｅｍｉｃａｌ）［米国コネチカット州ミドルベリー（Ｍｉｄｄｌｅｂｕｒｙ）所在］から市販されている２，２−オキサリルジアミドビス［エチル−３−（３，５−ジ−ｔ−ブチル−４−ヒドロキシフェニル）プロピオネート］である。単一の酸化防止剤又は２種以上の酸化防止剤の混合物が使用され得る。酸化防止剤は、典型的には接着組成物の全重量に基づいて、３重量％まで、具体的には０．２５〜２．０重量％の量で存在する。
【００８６】
回路サブアセンブリ中の誘電体基材層のための熱硬化性組成物は、低い極性組成物（非極性組成物を含めて）である。それ故に、エポキシ含有樹脂の実質的な量は排除され、具体的には非存在である。熱硬化性組成物が低い極性、低い誘電率、及び低い損失材料である一方で、しかしながら、難燃性添加剤なしで配合される場合、それは高度に燃焼姓である傾向があり得る。一実施形態において、熱硬化性組成物は、２０未満のＬＯＩ（限界酸素指数）を有し、及び少なくとも２個（具体的には、平均で２個以上）のフリーラジカル反応性官能基、具体的にはエチレン性不飽和二重結合を有する基を含む熱硬化性樹脂に基づく。熱硬化性組成物は、９００ｐｐｍ未満の組み合わせた臭素及び塩素含有量を有し得る。
【００８７】
ボンドプライ層を有する回路サブアセンブリにおける誘電体基材のための熱硬化性組成物の例には、熱硬化性樹脂、例えば、１，２−ポリブタジエン、ポリイソプレン、ポリブタジエン−ポリイソプレンコポリマー、ポリ（フェニレンエーテル）樹脂、硬化性環式オレフィン又はそれらのコポリマー（例えば、参照によりそれらの全体が本明細書によって援用される、米国特許出願公開第２００８／０２５９２３４号及び同第２０１１／００６００９６号に記載されたコポリマー）に基づくものが含まれ得る。熱硬化性樹脂は、エチレン性不飽和二重結合を有するように、反応剤化合物で官能化され得る。例えば、熱硬化性樹脂は、フリーラジカル反応性エチレン性不飽和二重結合を含むように、ビニル化、アリル化、メタクリル化、又はマレイン化され得る。一実施形態において、熱硬化性組成物は、ビニル末端ポリブタジエン及び／又はビニルもしくはアリル末端ポリ（フェニレンエーテル）に基づく。ビニル末端ポリ又はアリル末端ポリ（フェニレンエーテル）は、４，０００未満の数平均分子量を有し得る。このような低分子量のビニル末端ポリ（フェニレンエーテル）樹脂又はアリル末端ポリ（フェニレンエーテル）樹脂は、ＭＧＣ  ＯＰＥ−２Ｓｔの商品名で三菱ガス株式会社（Ｍｉｔｓｕｂｉｓｈｉ  Ｇａｓ）から、及びＸＹＲＯＮ−変性ポリマーの商品名で旭化成株式会社（Ａｓａｈｉ  Ｋａｓｅｉ）から市販されている。具体的な特性、又はプロセシング変性のために添加され得るなお他の共硬化性ポリマーには、限定されないが、エチレンのホモポリマー又はコポリマー、例えば、ポリエチレン及びエチレンオキシドコポリマー；メタクリル化ＰＰＯ（ポリフェニレンオキシド）樹脂、例えば、同じ組成物中のポリブタジエンと反応性であるＳＡ９０００：天然ゴム；ノルボルネンポリマー、例えば、ポリジシクロペンタジエン；水素化スチレン−イソプレン−スチレンコポリマー及びブタジエン−アクリロニトリルコポリマー；不飽和ポリエステル；などが含まれる。これらのポリマーのレベルは、一般に樹脂系の５０体積％未満である。
【００８８】
このような熱硬化性樹脂は、低誘電率及び低損失の望ましい特色を呈し得る。低い極性樹脂と微量のより高い極性樹脂との組み合わせも使用され得、非限定的な例には、エポキシ及びポリ（フェニレンエーテル）、ならびにシアネートエステル及びポリ（フェニレンエーテル）が含まれる。ポリブタジエン、ポリイソプレン、ならびに／又はブタジエン含有コポリマー及びイソプレン含有コポリマーに基づく組成物は、とりわけ有用である。熱硬化性組成物が１種以上の熱硬化性樹脂に「基づく」ことを述べることは、熱硬化性組成物が、いずれか他の樹脂よりもその熱硬化性樹脂のより多く、具体的には、反応性モノマーを含めて、誘電体基材を作製するために使用される全樹脂（充填剤を除いて、反応モノマー及びオリゴマーを含む）の５０重量％超、具体的には３５重量％超を含むことを意味する。特に適当な熱硬化性組成物は、ブタジエン、イソプレン、又はそれらの混合物から誘導された単位を含むホモポリマー及びコポリマーを含めて、その用語が本明細書で使用される場合、熱硬化性ポリブタジエン樹脂及び／又はポリイソプレン樹脂を含むか、又はそれらに基づく。
【００８９】
熱硬化性樹脂、具体的にはポリブタジエン樹脂及び／又はポリイソプレン樹脂は、任意選択で全樹脂に基づく３０重量％まで、具体的には１５重量％までの、ビス（ビニルフェニル）メタン、ビス（ビニルフェニル）エタン、ビス（ビニルフェニル）ヘキサン、及びそれらの組み合わせからなる群から選択される化合物と組み合わせて、全樹脂に基づいて、５０〜１００重量％、具体的には３５〜８５重量％の量で誘電体基材層の樹脂系中に存在し得る。代わりに、ポリブタジエン樹脂及び／又はポリイソプレン樹脂は、熱硬化性組成物（充填剤を含む）に基づいて、５〜５５重量％、より具体的には９〜４５重量％、より具体的には１０〜４５重量％の量で存在し得る。熱硬化性ポリブタジエン樹脂及び／又はポリイソプレン樹脂と共硬化し得る他のポリマー又は化合物が、具体的な特性又はプロセシング変性のために添加され得る。例えば、時間にわたる電気的基材材料の誘電強度及び機械的特性の安定性を改良するために、より低い分子量のエチレンプロピレンエラストマーが樹脂系で使用され得る。本明細書で使用される場合のエチレンプロピレンエラストマーは、主としてエチレン及びプロピレンを含むコポリマー、ターポリマー、又は他のポリマーである。エチレンプロピレンエラストマーは、ＥＰＭコポリマー（すなわち、エチレン及びプロピレンモノマーのコポリマー）又はＥＰＤＭターポリマー（すなわち、エチレン、プロピレン、及びジエンモノマーのターポリマー）とさらに分類され得る。特に、エチレンプロピレンジエンターポリマーゴムは、滑らかに動く架橋のための主鎖を離れて利用可能な不飽和とともに、飽和された主鎖を有する。ジエンがジシクロペンタジエンである、液体エチレンプロピレンジエンターポリマーゴムが好ましい。
【００９０】
２つの回路積層体を接合するために使用される、本明細書に記載されるとおりの、ボンドプライを備える回路サブアセンブリは、特に有機リン難燃剤化合物を使用する場合、誘電体基材層及び導電性層間で、ならびにそれらと直接接触して保護接着層をさらに任意選択で備え得る。このような接着層は、特に回路製造プロセス中の塩基曝露の場合に、回路積層体中の熱硬化性組成物に関して耐薬品性を与え得る。この改良は、強塩基に関わるプロセシング中の分解に対して改良された耐性を可能にし得る。
【００９１】
高いプロファイル銅又は低いプロファイル銅を備える回路サブアセンブリの場合、保護接着層は、誘電体基材層に含有されるいくつかの難燃剤化合物を攻撃し得る高いｐＨ塩基性溶液に対する曝露から誘電体基材層を保護し得る。特に、理論により拘束されることを望むことなく、塩基性、すなわち、高いｐＨの溶液は、例えば、いくつかのオキサホスホリンオキシド含有芳香族難燃剤化合物を溶解させ、又はそれらと反応し、回路材料のプロセシング中に誘電体基材からそれらをある程度除去又は濾し出し得ると信じられている。例えば、非極性樹脂熱硬化性組成物中に組み込まれる場合、オキサホスホリン含有芳香族化合物、具体的には構造（７）のＤｉＤＯＰＯ化合物は、アルカリ溶液に可溶性であり、かつそれと反応性であることが見出された。（対照的に、臭素化難燃剤化合物の使用は、この問題を回避し得る。）このようなアルカリ溶液は、印刷回路板を製造するために使用されるプロセスのいくつかの間にしばしば使用されるので、オキサホスホリンオキシド含有芳香族化合物の難燃剤特性は、接着材料の薄い層により保護され、それにより、塩基性溶液に対する耐性を改良し得る。同時に、保護接着層は、結果として生じる回路積層体の所望の電気的特性、例えば、低い誘電率、低い誘電正接、低い水吸収度、及び改良された誘電破壊強度に対して相当には悪影響を生じさせるべきでない。
【００９２】
ボンドプライを備える回路サブアセンブリにおける使用のための、保護接着層のための例示的な組成物は、参照によりその全体が本明細書によって援用される、ポール（Ｐａｕｌ）に付与された米国特許第８，４３１，２２２号に開示されている。保護接着層又はボンドプライ層中の成分の相対量は、使用される特定の基材材料、回路材料及び回路積層体の所望の特性、ならびに同様の考慮事項に依存し得る。ポリ（アリーレンエーテル）の使用は、導電性金属層、特に銅と、相対的に非極性の誘電体基材材料との間のボンド強度の増加に寄与し得、及びまた、誘電体基材層又は部分硬化プリプレグを、ブロッキングがあまり又はまったくないように、かつクラッディング中の再位置付けがより容易であるようにあまり粘着性でなくさせ得る。ポリブタジエン又はポリイソプレンポリマーの使用は、特にポリマーがカルボキシ官能化されている場合、積層体の耐高温性の増加を与える。エラストマー性ブロックコポリマーの使用は、接着剤の成分を相溶化するように機能し得る。
【００９３】
上記を考慮すると、このような任意選択の保護接着層は、コーティングとして（十分に低い粘度のものである場合）導電性層もしくは誘電体基材層（例えば、プリプレグ又はＢステージ材料）に直接適用されるか、又は溶解もしくは懸濁され得る（すなわち、当技術分野で知られた方法によって、例えば、ディップ、スプレー、洗浄、印刷又は他の適当なコーティング技術によって表面に適用され得る溶液の形態）。溶媒が存在する場合、溶液は、周囲条件下で、又は強制もしくは加熱空気により乾燥させられて、接着保護層を形成する。いくつかの実施形態において、保護接着層のコーティング重量は、１平方メートル当たり２グラム（ｇ／ｍ２又は「ｇｓｍ」）〜１５ｇ／ｍ２、具体的には３ｇ／ｍ２〜１２ｇ／ｍ２、より具体的には５〜１０ｇ／ｍ２である。保護接着層は、未硬化であり得るか、又は乾燥プロセスで部分的に硬化され得る。
【００９４】
多層回路積層体である、回路積層体の形成のための有用な導電性層は、限定することなく、ステンレス鋼、銅、金、銀、アルミニウム、亜鉛、スズ、鉛、遷移金属、及び前述の少なくとも１種を含む合金を含み得、銅が例示的である。導電性層の厚さに関して特定の限定もないし、導電性層の形状、サイズ又は表面のテキスチャに関していかなる限定もない。しかしながら、具体的には、導電性層は、３マイクロメートル〜２００マイクロメートル、具体的には９マイクロメートル〜１８０マイクロメートルの厚さを備える。２つ以上の導電性が存在する場合、その２つの層は、同じであるか又は異なり得る。
【００９５】
図１は、第１の導電性層２４と誘電体回路基材２５の第１の側面との間に配置された第１の保護接着層２２を備える例示的な二重クラッド回路積層体２０を示す。本明細書で使用される場合、「配置された」は、導電性層銅箔と保護接着層との間の、いかなる介在層も介さない、少なくとも部分的な直接接触を意味する。本明細書に記載される実施形態のすべてにおいて、様々な層が互いに完全又は部分的に覆うことができ、追加の銅箔層、パターン化回路層、及び誘電体層も存在し得ることが理解されるべきである。第２の接着保護層２６は、第２の導電性層２８と回路基材２５の第２の側面との間に配置される。第１及び第２の接着層２２、２６は、同じか又は異なるポリマー組成物を含み得、第１及び第２の導電性層２４、２８は、同じか又は異なる種類の導電性層、例えば、銅箔を備え得る。上で検討されたとおりに、接着層は任意選択である。
【００９６】
図２は、第１の導電性層３４と誘電体回路基材３５の第１の側面との間に配置された第１の保護接着層３２を備える例示的な二重クラッド回路３０を示す。第２の接着保護層３６は、パターン化（例えば、エッチングされた）回路層３８と誘電体回路基材３５の第２の側面との間に配置される。第１及び第２の接着層３２、３６は、同じか又は異なるポリマー組成物を含み得る。接着層は任意選択である。
【００９７】
回路サブアセンブリの複数の層を多くの回路化導電性層を含む単一スタック回路に接合するためにボンドプライを使用することによって、様々な多層回路が作製され得る。例示的な回路サブアセンブリは、限定することなく、単一クラッド積層体、二重クラッド積層体などを含み得る。例えば、単一クラッド積層体は、誘電体基材層上にかつそれと接触して配置された導電性金属層を備える。本明細書に記載される実施形態のすべてにおいて、様々な層が互いに完全又は部分的に覆うことができ、追加の銅箔層、パターン化回路層、及び誘電体層も存在し得ることが理解されるべきである。任意選択の接着層（示されず）も存在し得る。二重クラッド回路積層体は、誘電体基材層の向かい合う側面に配置された２つの導電性層を備える。導電性層の一方又は両方は、回路の形態であり得る。
【００９８】
典型的には、ボンドプライを備える回路サブアセンブリは、熱及び／又は圧力を使用して適正なアラインメントで１つ以上のボンドプライを使用して、２つ以上の（パターン化又は非パターン化）二重クラッド積層体を一緒に積層することによって形成され得る。積層後のパターニングは、別の選択肢である。二重クラッド積層体は、基材のそれぞれの側面上に１つである、２つの導電性層を有し得る。例えば、エッチングによる、導電性層のパターニングは、回路層を与え、それ故に、回路積層体における回路を与える。（回路積層体は、１つ以上の回路層を有する単一又は二重クラッド積層体である。）したがって、ボンドプライは、様々な層又は積層体間で接着を与えるために使用され得る。
【００９９】
ボンドプライは、構成要素取り付け中に遭遇されるプロセシング温度に耐えることができることが望ましい。「鉛フリー」はんだ付けのための共通の要件の一つは、多層アセンブリが、剥離なしに２８８℃の温度で１０秒残存することである。２８８℃で１０秒残存する能力をしばしば指示する材料特性の一つは、「分解温度」Ｔｄである。分解温度は、熱重量分析器（ＴＧＡ）を使用して測定される。試験される材料は、ＴＧＡ内に置かれ、温度が１０℃／分の速度で上昇される。Ｔｄは、累積重量損失が５％に達する温度と定義される。２８８℃で１０秒の剥離試験に残存するために、Ｔｄは、２９０℃超である必要がある。ボンドプライは、２５０℃〜３７０℃の融点、２９０℃超の分解温度及び１０ＧＨｚで０．０１未満の誘電正接を有し得る。
【０１００】
一般に、ボンドプライ組成物は、以下のとおりにプロセスされ得る。第１に、すべての成分（ボンドプライ樹脂及び任意選択の添加剤）が溶媒中に全体を通して溶解又は懸濁され、ガラス布上又は離型性基材、例えば、シリコン処理されたＭＹＬＡＲポリエステルフィルム上にキャストされる。混合温度は、成分の実質的分解を回避するように調節される。混合は、樹脂及び添加剤が組成物全体を通して一様に分散されるまで継続する。一実施形態において、本発明による回路アセンブリは、１つ以上の単一又は二重クラッド回路積層体間に配置されたボンドプライ層を備えるスタックを形成し、多層スタックを積層することによって製造される。ボンドプライ層は、１つ以上のボンドプライ又はボンドプライプリプレグ（すなわち、他の材料で予備含侵された材料）から形成され得る。（同様に、誘電体基材層は、１つ以上の誘電体基材層又はプリプレグから形成され得る。）最も共通的には、単一又は二重クラッド回路積層体の少なくとも１つの導電性層が、エッチングされて、ボンドプライを備えるサブアセンブリにおける回路を与える。積層のための適当な条件は、本明細書で提供されるガイダンスを使用して過度の実験なしに当業者によって容易に決定され得、樹脂の軟化又は融解温度及び基材の厚さなどの要因に依存する。例示的な条件は、３時間まで１５０〜３２０℃、０．３４５〜３．４５ＭＰａ（１平方インチ当たり５０〜５００ポンド）である。回路サブアセンブリを作製するために、追加の層、例えば、追加の導電性層、基材、ボンドプライ層及び／又は他の層が存在し得る。回路サブアセンブリは、ボンドプライ及びコアであり得る。
【０１０１】
多くの異なる多層回路構成が、ボンド層を使用して形成され得る。例示的な実施形態は、図３に示され、ここで、多層回路アセンブリは２１０で示される。アセンブリ２１０は、誘電体基材層２１８の向かい合う側面に導電性層２１４及び回路層２１６を備える二重クラッド回路層２１２を備え、別の二重クラッド回路層２２２は、誘電体基材層２２８の向かい合う側面に導電性層２２４及び回路層２２６を備える。誘電体層２１８、２２８は、任意選択で同じ組成物である。ボンドプライ層２３０は、上に記載されたとおりの熱可塑性又は熱硬化性材料である。誘電体層２１８、２２８、及び／又はボンドプライ層２３０の１つ又はすべては、織られたウェッブ及び／又は粒子状充填剤（示されず）を含み得る。導電性層２１４、２２４の一方又は両方は、回路化され得る（示されず）。保護接着層２２１、２２３、２２５、及び２２７は、それぞれの導電性層間又は回路とその誘電体基材層との間に任意選択で配置され得る。
【０１０２】
図４は、第１の二重クラッド回路３１２、第２の二重クラッド回路３３２、及びボンドプライ３２２を有する例示的回路アセンブリ３１０を示す。二重クラッド回路３１２は、２つの導電性回路層３１６、３１８間に誘電体基材３１４を備える。二重クラッド回路３３２は、２つの導電性回路層３３６、３３８間に位置された誘電体基材３３４を備える。誘電体層３１４、３３４の少なくとも一方、具体的には両方は、本明細書に開示される組成物を有する。それぞれの誘電体基材層３１４、３３４は、粒子状充填剤に加えて、不織ガラス強化材（示されず）を含む。２つのキャップ層３４０、３５０も示される。それぞれのキャップ層３４０、３５０は、ボンドプライ層３４４、３５４を覆う導電性層３４２、３５２を含む。保護接着層３５１、３３３、３３５、３１７、３１５、及び３４１は、それぞれの導電性層間、又は回路とその誘電体基材層との間に任意選択で配置されている。
【０１０３】
上で言及されたとおりに、本明細書に開示されるボンドプライを備えるこのような回路サブアセンブリは、相当の利点を与え得る。前に示したとおり、難燃剤を含む、本明細書に開示されるこのような回路サブアセンブリは、Ｖ−１又はそれより良い（Ｖ−１又はＶ−０）ＵＬ９４難燃等級を達成し得る一方で、優れた電気的特性も与え得る。いくつかの実施形態において、それぞれの構成要素の相対厚さに依存して、サブアセンブリは、ハロゲン化難燃剤の使用なしに、１．０２ｍｍ（４０ミル）の厚さで少なくともＶ−１のＵＬ９４等級及び１．５２ｍｍ（６０ミル）までの厚さでＵＬ９４Ｖ−０等級を有し得る。ＵＬ９４は、４つの可能な等級、ＨＢ、Ｖ−２，Ｖ−１、及びＶ−０を与えるＵｎｄｅｒｗｒｉｔｅｒｓ  Ｌａｂｏｒａｔｏｒｉｅｓ燃焼性試験である。Ｖ−０は、得るのが最も難しい等級であり、材料の５つのバーが、ドリッピングなしに１０秒以下の平均消炎時間を有して自己消火することを要する。
【０１０４】
さらに、このような回路アセンブリは、一般には０．５％未満、具体的には０．３％未満の低い水吸収率を有し得る。慣例の回路ファブリケーションで使用される酸性又は塩基性溶液に対する耐性は、高くあり得る。
【０１０５】
電気的特性に関して、本明細書に開示されるボンドプライ、又はそれを備える回路サブアセンブリは、高周波及び高データ速度の電気及び電子用途のための回路で望まれるものに一致する電気的及び熱的特性を有し得る。具体的には、このような回路材料は、１０ＧＨｚで０．００６未満のＤｆ（誘電正接）及び１０ＧＨｚで３．８未満のＤｋ（誘電率）を有し得る。Ｄｆは、通常は熱の形態で、誘電材料における電気的ポテンシャルエネルギーの損失速度の尺度である。それ故に、Ｄｆは、材料の「損失性（ｌｏｓｓｉｎｅｓｓ）」を決定する。低い誘電損失が、印刷回路アセンブリにおける高速相互接続及び高周波での動作に望まれている。
【０１０６】
本発明は、以下の非限定的な実施例によりさらに例証される。
（実施例）
具体化されたボンドプライ組成物の利点を実証するために、表１に掲げられた材料を以下の実施例で使用した。
【０１０７】
【表１】
2019504124.tif 000012
【０１０８】
実施例
以下の実施例は、本発明によるボンドプライの性能を実証する。以下の表２（実施例１）、表３（実施例２）、表４（実施例３）、及び表５（実施例４）に示される組成物を有する様々なボンドプライを調製した。表２のボンドプライは、リン含有難燃剤を含む。それぞれ臭素含有難燃剤を含む、表３のボンドプライは、高いＤｋの材料（６．１５のＤｋ）であり、ならびに表４、表５、及び表６のボンドプライは、低いＤｋの材料（３．０〜３．５のＤｋ）である。
【０１０９】
樹脂、無機充填剤、及び他の成分すべては、全体を通して混合されて、慣例の混合装置でスラリーを形成する。混合温度は、硬化剤の実質的な分解（及びそれ故、未熟硬化）を回避するように調節される。
【０１１０】
【表２】
2019504124.tif 000013
【０１１１】
【表３】
2019504124.tif 000014
【０１１２】
【表４】
2019504124.tif 000015
【０１１３】
【表５】
2019504124.tif 000016
【０１１４】
【表６】
2019504124.tif 000017
【０１１５】
表２の配合物（ハロゲンフリーボンドプライ）に基づいて、樹脂の体積パーセントは４６．９８％であり、及び充填剤の体積パーセントは２２．３５％であると計算され得る。ポリブタジエン樹脂とポリ（フェニレンオキシド）樹脂との重量比は、１．５８である。リン含有難燃剤化合物の体積パーセントは、２８．６６％である。無機充填剤に加えての難燃剤化合物の体積パーセントは、５１．０２％である。液体樹脂の体積パーセントは、２７．９２％である。全樹脂に基づいて、窒素含有化合物の体積パーセントは、６．４９％であり、ポリブタジエンの体積パーセントは、３８パーセントである。
【０１１６】
表３の配合物（臭素化難燃剤ありの高Ｄｋ配合物）に基づいて、ボンドプライの配合で使用される液体樹脂の全量は、２６．１８体積％での充填剤及び１１．９７体積％での難燃剤と組み合わせて、３３．５０体積パーセントであると決定され得る。ボンドプライ中の樹脂の全体積パーセントは、５９．３５体積パーセントであり、その５６．４％は、液体樹脂であることがさらに留意され得る。窒素含有化合物の体積パーセントは、全組成物（乾燥）に基づいて、８．３２％であり、全樹脂に基づく、ポリブタジエンの体積パーセントは、３６．４パーセントである。
【０１１７】
表４の配合物（臭素化難燃剤ありの低ＤｋのボンドプライＡ）に基づいて、ボンドプライの配合で使用される液体樹脂の全量は、２７．２８体積％での充填剤及び１１．９１体積％での難燃剤と組み合わせて、３４．５８体積パーセントであると決定され得る。ボンドプライ中の樹脂の全体積パーセントは、５８．２０体積パーセントであり、その５９．４体積％は、液体樹脂であることがさらに留意され得る。窒素含有化合物の体積パーセントは、全組成物（乾燥）に基づいて、８．０５％であり、全樹脂に基づく、ポリブタジエンの体積パーセントは、３４．１８パーセントである。
【０１１８】
表５の配合物（臭素化難燃剤ありの低ＤｋのボンドプライＢ）に基づいて、ボンドプライの配合で使用される液体樹脂の全量は、２５．３３体積％での充填剤及び１２．８２体積％での難燃剤と組み合わせて、２６．６５体積パーセントである。ボンドプライ中の樹脂の全体積パーセントは、５９．５２体積パーセントであることがさらに留意され得る。窒素含有化合物の体積パーセントは、全組成物（乾燥）に基づいて、８．３４％であり、全樹脂に基づく、ポリブタジエンの体積パーセントは、３０．７７パーセントである。
【０１１９】
表６の配合物（臭素化難燃剤ありの低Ｄｋのボンドプライ）に基づいて、ボンドプライの配合で使用される液体樹脂の全量は、４０〜６５体積％での充填剤及び８〜９体積％での難燃剤と組み合わせて、２０〜３５体積パーセント、具体的には２２〜３４体積パーセント、具体的には２３〜３２体積パーセントであると決定され得る。
【０１２０】
以下の表７の実験１〜実験９において、表４におけるボンドプライ（低いＤｋのボンドプライＢ）の組成物中の指示された成分を変化させた。これらの実施例において、液体樹脂は、ポリブタジエン樹脂、反応性モノマー（ＴＲＩＬＥＮＥ）及びクロスリンカー（ＴＡＩＣ）からなった。最高１７６．７℃（３５０°Ｆ）での回路サブアセンブリの積層中に、１〜５の充填及び流れランクは、以下のスケール：１＝不良、流れなし；１．５＝不良、樹脂のみについて流れ、３＝樹脂及び充填剤の両方について良好な流れ；５＝樹脂及び充填剤の両方について優れた流れ、に基づいて決定した。結果を表７に示す。ボンドプライを、合格（Ｐ）及び不合格（Ｆ）基準で粘着について観察した。
【０１２１】
【表７】
2019504124.tif 000018
【０１２２】
充填及び流れ特性：表７における結果は、ＴＡＩＣ窒素含有化合物の存在が、良好な充填及び流れのために必要であり、それによって、保護接着層中の無機充填剤及び樹脂の両方が、積層体中で均等かつ均一に分布されたことを実証する。対照的に、比較実験１−１及び比較実験１−２についての結果は、ＴＡＩＣを欠くボンドプライ層が、積層中の充填及び流れの点で不合格になることを示した。
【０１２３】
ボンドプラフレーム試験：表２、表３、表４、及び表５の配合物によるボンドプライは、積層体として同じレベルの難燃剤（樹脂１００部当たりの部数で測定した）を含有し、同様に挙動する。２つの測定値は、０．５０８ｍｍ（０．０２インチ）及び１．５２４ｍｍ（０．０６０インチ）で取り、両方の試験は、ＵＬ９４Ｖ−Ｏ等級を有するボンドプライを示した。
【０１２４】
表８において、表２、表３、表４、表５のボンドプライ組成物について、ならびに標準ボンドプライ配合物及び誘電体基材組成物である、比較についての試験結果（充填流れ特性）を関連配合物の詳細と一緒に提示する。以前のとおりに、最高１７６．７℃（３５０°Ｆ）での回路サブアセンブリの積層中に、１〜５の充填及び流れランクを以下のスケール：１＝不良、流れなし；１．５＝不良、樹脂のみについて流れ、３＝樹脂及び充填剤の両方について良好な流れ；５＝樹脂及び充填剤の両方について優れた流れ、に基づいて決定した。
【０１２５】
【表８】
2019504124.tif 000019
【０１２６】
結果の検討：上の表８において、標準ボンドプライ及び誘電体基材組成物は、不良な充填−流れ特性を与えた一方で、４つの発明実施例は、良好な充填−流れ特性を与えたことが見られ得る。良好な充填流れ特性を有するボンドプライと不良な充填流れ特性を有するボンドプライ及び誘電体層との間の２つの組成的な差異は明らかである。第１は、表８における良好な充填−流れ生成物のすべては、本実施例によって５〜１０％の窒素含有化合物、ＴＡＩＣを含むことである。第２は、表８における充填剤の体積％は、これらの実施例中良好な充填−流れ生成物のすべてについて３０％未満であることである。第３の観察は、この実施形態において、全樹脂中４０％未満のポリブタジエンの体積％を有するボンドプライは、良好な結果を与えたことである。同時に、ＰＰＯ樹脂は、改良された充填−流れ特性と組み合わせて、積層前の粘着における望ましい減少に寄与することができた。
【０１２７】
単数形「１つの（ａ）」、「１つの（ａｎ）」及び「その（ｔｈｅ）」は、文脈が明瞭に別に指図しない限り、複数の指示対象を含む。同じ特性又は成分に向けられた範囲のすべての端点は、独立して組み合わせ可能であり、列挙された端点を含む。すべての参考文献は、参照により本願明細書に援用される。本明細書で使用される場合かつ全体を通して、「配置された」、「接触させられた」及びそれらの変形は、それぞれの材料、基材、層、フィルムなどの間の完全又は部分的な物理的接触を指す。さらに、本明細書における用語「第１の」、「第２の」などはいかなる順序、数量、又は重要性を表示せず、むしろ、１つの要素を別のものから区別するために使用される。
【０１２８】
本明細書で使用される場合、用語「ヒドロカルビル」は、任意選択で１〜３個のヘテロ原子、例えば、酸素、窒素、ハロゲン、ケイ素、又は硫黄を有する、炭素及び水素を含む置換基を広義に指し；「アルキル」は、直鎖又は分岐鎖の一価炭化水素基であり；「アルキレン」は、直鎖又は分岐鎖の二価炭化水素基であり；「アルキリデン」は、両方の原子価が単一の共通炭素原子上にある、直鎖又は分岐鎖の二価炭化水素基であり；「アルケニル」は、炭素−炭素二重結合により接続された少なくとも２個の炭素を有する、直鎖又は分岐鎖の一価炭化水素基であり；「シクロアルキル」は、少なくとも３個の炭素原子を有する非芳香族一価の単環式又は多環式炭化水素基であり；「シクロアルケニル」は、少なくとも１の不飽和度を有して、少なくとも３個の炭素原子を有する非芳香族環式二価炭化水素基であり；「アリール」は、芳香族環（単数）又は環（複数）中に炭素のみを有する芳香族一価基であり；「アリーレン」は、芳香族環（単数）又は環（複数）中に炭素のみを有する芳香族二価基であり；「アルキルアリール」は、上で定義されたとおりのアルキル基で置換されているアリール基であり、４−メチルフェニルは、例示的なアルキルアリール基であり；「アリールアルキル」は、上で定義されたとおりのアリール基で置換されているアルキル基であり、ベンジルは、例示的なアリールアルキル基であり；「アシル」は、カルボニル炭素架橋（−Ｃ（＝Ｏ）−）を通して付かれた指示数の炭素原子を有する上で定義されたとおりのアルキル基であり；「アルコキシ」は、酸素架橋（−Ｏ−）を通して付かれた指示数の炭素原子を有する上で定義されたとおりのアルキル基であり；及び「アリールオキシ」は、酸素架橋（−Ｏ−）を通して付かれた指示数の炭素原子を有する上で定義されたとおりのアリール基である。別に指示されない限り、炭化水素から誘導された前述の基のすべては、Ｃ１〜Ｃ２０アルキル、Ｃ６〜Ｃ２０アリール、Ｃ７〜Ｃ２０アルカリル、Ｃ７〜Ｃ２０アラルキルであってもよいか、もしくはＣ１〜Ｃ１２アルキル、Ｃ６〜Ｃ１２アリール、Ｃ７〜Ｃ１２アルカリル、Ｃ７〜Ｃ１２アラルキル）であってもよいか、又は１〜８個の炭素原子、もしくは１〜６個の炭素原子を有してもよい。
【０１２９】
別に指示されない限り、前述の基のそれぞれは、非置換であり得るか、又は置換され得るが、但し、置換は化合物の合成、安定性、又は使用に相当には悪影響を与えないこと条件とする。本明細書で使用される場合の用語「置換された」は、指定された原子又は基の上の少なくとも１個の水素が、別の基で置き換えられていることを意味するが、但し、指定された原子の正規の原子価は超えられないことを条件とする。置換基がオキソ（すなわち、＝Ｏ）である場合、その原子上の２個の水素が置き換えられている。置換基及び／又は可変要素の組み合わせは、許容されるが、但し、その置換が化合物の合成又は使用に相当には悪影響を与えないことを条件とする。「置換された」位置に存在し得る例示的な基には、ハロゲン；シアノ；ヒドロキシル；ニトロ；アジド；アルカノイル（例えば、Ｃ２〜Ｃ６アルカノイル基、例えば、アシル）；カルボキサミド；アルキル基（Ｃ１〜８、又はＣ１〜Ｃ６）；シクロアルキル基；アルケニル及びアルキニル基（少なくとも１つの不飽和連結を有し、Ｃ１〜８、もしくはＣ１〜Ｃ６である基を含む；少なくとも１つの酸素連結を有し、Ｃ２〜Ｃ８、もしくはＣ１〜Ｃ６である）アルコキシ基；アリールオキシ、例えば、フェノキシ；少なくとも１つのチオエーテル連結を有し、Ｃ２〜Ｃ８もしくはＣ２〜Ｃ６であるものを含むアルキルチオ基；少なくとも１つのスフィニル連結を有し、Ｃ２〜Ｃ８もしくはＣ２〜Ｃ６であるものを含むアルキルスルフィニル基；少なくとも１つのスルホニル連結を有し、Ｃ２〜Ｃ８もしくはＣ２〜Ｃ６であるものを含むアルキルスルホニル基；少なくとも１個のＮ原子を有し、Ｃ２〜Ｃ８もしくはＣ２〜Ｃ６であるものを含むアミノアルキル基；６個以上の炭素及び少なくとも１つの環を有するアリール（例えば、フェニル、ビフェニル、ナフチルなど、それぞれの環は置換されたか又は非置換の芳香族である）；１〜３の別個の、もしくは縮合された環を有し、Ｃ７〜Ｃ１９であるアリールアルキレン、ベンジルは例示的なアリールアルキル基である；又は１〜３の別個の、もしくは縮合された環及び６〜１８個の環炭素原子を有するアリールアルコキシ、例えば、ベンジルオキシが含まれる。
【０１３０】
具体的な実施形態が示され、説明されてきたが、様々な変更及び置換が、本発明の精神及び範囲から逸脱することなくそれらになされ得る。それに応じて、本発明は、例証としてかつ限定でないとして説明されてきたことが理解されるべきである。
【図１】
2019504124.tif 000022
【図２】
2019504124.tif 000023
【図３】
2019504124.tif 000024
【図４】
2019504124.tif 000025
【国際調査報告】
2019504124.tif 000026
2019504124.tif 000027
2019504124.tif 000028